(57)【要約】【課題】クラックや割れ等の材料強度に関する不具合、更にはスクリーン印刷後の融着性に関して大幅に改善されたＩＣカード基材を提供する。【解決手段】熱可塑性樹脂組成物からなるカード用コアシートであって、前記熱可塑性樹脂組成物がポリエチレンテレフタレート樹脂のエチレングリコール成分１０〜７０モル％をシクロヘキサンジメタノールに置換してなる共重合ポリエステル樹脂（ａ１）と、所定のメルトフローを有するポリカーボネート樹脂（ａ２）とを含む樹脂成分（Ａ）を含み、前記樹脂成分（Ａ）中の前記共重合ポリエステル樹脂（ａ１）とポリカーボネート樹脂（ａ２）との重量比（（ａ１）／（ａ２））が、（ａ１）／（ａ２）＝６０／４０〜３０／７０であるカード用コアシート。【選択図】    なし【特許請求の範囲】
【請求項１】
熱可塑性樹脂組成物からなるカード用コアシートであって、
前記熱可塑性樹脂組成物が
ポリエチレンテレフタレート樹脂のエチレングリコール成分１０〜７０モル％をシクロヘキサンジメタノールに置換してなる共重合ポリエステル樹脂（ａ１）と、
メルトフローレイト（測定条件ＡＳＴＭ  Ｄ−１２３８準拠、樹脂溶融温度３００℃、加重１．２ｋｇ）が３．０〜１３．０ｇ/１０minからなるポリカーボネート樹脂（ａ２）とを含む樹脂成分（Ａ）を含み、
前記樹脂成分（Ａ）中の前記共重合ポリエステル樹脂（ａ１）とポリカーボネート樹脂（ａ２）との重量比（（ａ１）／（ａ２））が、（ａ１）／（ａ２）＝６０／４０〜３０／７０であるカード用コアシート。
【請求項２】
前記熱可塑性樹脂組成物が、前記樹脂成分（Ａ）１００重量部に対し、更に無機充填剤（Ｂ）５〜２５重量部、ゴム状弾性体（Ｃ）５〜２０重量部、および酸化チタン（Ｄ）１０〜２０重量部を含むものである請求項１記載のカード用コアシート。
【請求項３】
カード用コアシートとオーバーシートを組みあせることにより作製されるカードであって、前記カード用コアシートが請求項１または２記載のカード用コアシートであるカード基材。
【請求項４】
前記オーバーシートが
ポリエチレンテレフタレート樹脂のエチレングリコール成分の１０〜７０モル％をシクロヘキサンジメタノールに置換してなる共重合ポリエステルを主成分とする融着層と、
ポリカーボネート樹脂（ＰＣ）とポリブチレンテレフタレート樹脂（ＰＢＴ）との重量比がＰＣ／ＰＢＴ＝７０／３０〜２５／７５となる樹脂成分を含む保護層とを含むオーバーシートである請求項３記載のカード基材。
【発明の詳細な説明】
【技術分野】
【０００１】
本発明は、スクリーン印刷用カード用コアシート及びコアシートに積層して用いるオーバーシートを組み合わせて作製されるＩＣカード用カード基材に関するものである。
【背景技術】
【０００２】
近年、クレジットカード、キャッシュカード、プリペイドカード等多種のカードにおいて、従来の磁気カードに代わり記録容量が大きくセキュリティにも優れたＩＣモジュールを搭載したＩＣカードが広く実用化されてきている。ＩＣカードには、記録媒体の読み取り方法により接触型のものと非接触型の２種類に分けられる。従来、接触型方式では端末と通信する際にＩＣカードと読み取り機とが接触する際、その接点が汚れるまたは壊れやすいといった欠点があり読み取り機の保守にも工数を要していた。また、非接触型方式では記録媒体と読み取り機が接点を持たないためセキュリティのシステム化に課題があった。しかしながら、種々のシステム改善等によりこれらの課題の多くは既に解決されてきており、ＩＣカードは、金融系のキャッシュカード、クレジットカード、更には定期券を初めとする交通系の分野でも広く展開され急速に実用化が進んでいる。
【０００３】
これらのＩＣカードの製造方法としては、コアシートへＩＣモジュール埋設穴を切削加工する方法や、コアシートとオーバーシートとの間にスペーサーを挟むことで埋設スペースを確保し、この上にオーバーシートを積層し熱プレスすることでＩＣモジュールを埋設する方法が主流となっている。しかしながら切削加工を行う場合は、ＩＣモジュール埋設部分が構造的にコアシートの厚みが薄くなる。また、スペーサーを使用する場合でもＩＣモジュール埋設部分の厚みはその他の部分に比較して相対的に薄くなる。このような状態で、例えば、キャッシュカードなどの金融系のＩＣカードを繰り返し自動現金支払い機(以下、ＡＴＭと称する)に入れた場合、ＩＣカードに加わる力により発生するＩＣモジュール付近のクラックや、ＩＣカード本体の割れが大きな問題となっている。
【０００４】
ところで一般的にプラスチック製カードは、コアシートと呼ばれる白色に着色されたシートの両面に、オーバーシートと呼ばれる透明なシートを積層することで作製される。コアシートとオーバーシートの積層は、熱融着性のある樹脂同士を貼り合わせるか、接着剤を用いることで行われることが多い。
【０００５】
これらのカード用シートは、一般にポリ塩化ビニール樹脂製のシートが用いられてきたが、焼却処理の問題からポリエステル系の樹脂が用いられるケースが増えてきている。その中でも、ポリエチレンテレフタレート樹脂のエチレングリコール成分をシクロヘキサンジメタノールに置換してなる共重合ポリエステル樹脂（以下ＰＥＴＧ樹脂という）が特に多く用いられている。
【０００６】
しかしながらＰＥＴＧ樹脂のような非結晶性のポリエステル系樹脂はインキ、溶剤の乾燥が遅いため印刷後、すぐにシートを積み重ねると、シートの印刷面に積み重ねた上側シート裏面に下側シートのインキ、溶剤が転写してしまい、カードを作成する際、２枚のシート間で融着不良が生じる場合がある。
【０００７】
このような融着不良を防止するため、乾燥時間を長くすることや、インキの溶剤組成を変更する等の手段が検討されている。しかしながら生産効率の観点からは、従来ＰＶＣ系カードと同様の条件で生産を行う必要があり、乾燥時間を短縮できるポリエステル系シートの開発が求められている。
【０００８】
更に近年広がっているカードの用途の一つとして高速道路におけるノンストップ自動料金収受システム（ＥＴＣ）用途があげられる。ＥＴＣ用カードは自動車室内放置される場合や、車内の車載器に差し込まれたままで用いられる場合がある。そのため室内温度が８０度〜９０℃近くまで上昇する夏季においても、車内に放置された状態でカードが反らないことや車内の車載器に差し込まれた状態で凹みが発生しないことが求められる。すなわちカード用シートには上記のような不具合が発生しないような耐熱性が求められるのである。
【０００９】
カードに耐熱性がないと、反りや凹みが発生し、見た目上好ましくないだけでなく、接触式のＩＣカードあるいは磁気ストライプカード（以下、磁気カードと表記）の場合、カードをリーダライタに抜き差しする際に抵抗が生じる。ＰＥＴＧ樹脂自体は耐熱性が低いため、前記のようなＥＴＣカード用途に要求される耐熱性を充分満たすことはできない点が指摘されている。
【００１０】
ＰＥＴＧ樹脂製のカード用シートに耐熱性を付与する技術は、多数報告されている。例えば、特許文献１，２には、ＰＥＴＧ樹脂にポリカーボネート樹脂（ＰＣ樹脂）等の耐熱樹脂をブレンドや積層することによって耐熱性を付与できることが報告されている。しかしながら、該文献に記載されている技術では、ポリ塩化ビニール樹脂製のカードと同じ条件でスクリーン印刷を行うと２枚のシート間で融着不良が発生する問題を解決するには至っていない。
【００１１】
従来、ＩＣカード用のオーバーシートとしては、非結晶性の芳香族ポリエステル系樹脂組成物とポリカーボネート系樹脂組の混合物を単層シートとしたもの、若しくは、非結晶性の芳香族ポリエステル系樹脂組成物からなるスキン層とポリカーボネート系樹脂組成物からなるコア層により構成され、共押出法によりスキン層／コア層／スキン層の少なくとも３層構成に積層された多層フィルムが用いられてきた。(例えば、特許文献３) 
【００１２】
従来のＩＣカード用オーバーシートではポリカーボネート系樹脂の使用により割れや衝撃性に対する耐性を付与する設計になっていると推察されるが、前述の通りＩＣモジュールを埋設したＩＣカードでは繰り返しの外力等によるクラックや、ＩＣカードそのものが割れてしまうといった不具合が多数発生し重大な品質問題となっている。
【００１３】
また、最近ではＩＣ チップを有するＩＣ モジュールを装着するモジュール用孔又は埋
設凹部を有するカード基材と前記ＩＣモジュール用孔又は前記埋設凹部を塞ぐように前記
カードコアシートに接着されるオーバーシートとを有し、前記ＩＣモジュールの少なくと
も前記ＩＣチップが、２％弾性率０.０５〜５０ｋｇｆ／ｍｍ2の弾性体で、前記ＩＣモジ
ュール用孔又は前記埋設凹部に封止されていることを特徴とするＩＣカードの製造方法も
提案されてきている。(例えば、特許文献４)
【００１４】
このように、ＩＣモジュールの埋設方法を工夫することにより耐衝撃性を改良する試みが散見されるものの、これまでＩＣカード用に使用されてきた素材の中で、スクリーン印刷後融着不良を引き起こさず、外部からの応力によりＩＣモジュール部を中心に発生する割れやクラックに対して十分な強度を有するコアシート、及びオーバーシート用の材料開発は未だになされていない。
【先行技術文献】
【特許文献】
【００１５】
【特許文献１】特願２０００−８９４０３号
【００１６】
【特許文献２】特開２００５−８４９３１号
【００１７】
【特許文献３】特開２００１−８０２５１号
【００１８】
【特許文献４】特許第３０４５１１２号
【発明の開示】
【発明が解決しようとする課題】
【００１９】
本発明の目的は、耐熱性、そり、耐衝撃性、耐屈曲性、印刷適性に優れた、スクリーン印刷対応カード用コアシート及びそれを用いたＩＣカードを提供することにある。
【課題を解決するための手段】
【００２０】
このような目的は下記に記載の本発明により達成される。
［１］熱可塑性樹脂組成物からなるカード用コアシートであって、前記熱可塑性樹脂組成物がポリエチレンテレフタレート樹脂のエチレングリコール成分１０〜７０モル％をシクロヘキサンジメタノールに置換してなる共重合ポリエステル樹脂（ａ１）と、メルトフローレイト（測定条件ＡＳＴＭ  Ｄ−１２３８準拠、樹脂溶融温度３００℃、加重１．２ｋｇ）が３．０〜１３．０ｇ/１０minからなるポリカーボネート樹脂（ａ２）とを含む樹脂成分（Ａ）を含み、前記樹脂成分（Ａ）中の前記共重合ポリエステル樹脂（ａ１）とポリカーボネート樹脂（ａ２）との重量比率（（ａ１）／（ａ２））が、（ａ１）／（ａ２）＝６０／４０〜３０／７０であるカード用コアシート。
【００２１】
［２］前記熱可塑性樹脂組成物が、前記樹脂成分（Ａ）１００重量部に対し、更に無機充填剤（Ｂ）５〜２５重量部、ゴム状弾性体（Ｃ）５〜２０重量部、および酸化チタン（Ｄ）１０〜２０重量部を含むものである前記［１］記載のカード用コアシート。
【００２２】
［３］カード用コアシートとオーバーシートを組みあせることにより作製されるカードであって、前記カード用コアシートが前記［１］または［２］記載のカード用コアシートであるカード基材。
【００２３】
［４］前記オーバーシートが、ポリエチレンテレフタレート樹脂のエチレングリコール成分の１０〜７０モル％をシクロヘキサンジメタノールに置換してなる共重合ポリエステルを主成分とする融着層と、ポリカーボネート樹脂（ＰＣ）とポリブチレンテレフタレート樹脂（ＰＢＴ）との重量比がＰＣ／ＰＢＴ＝７０／３０〜２５／７５となる樹脂成分を含む保護層とを含むオーバーシートである前記［３］記載のカード基材。
【発明の効果】
【００２４】
本発明に係るカード用コアシートは、ポリエステル系シートでありながら印刷後長時間の乾燥工程を必要としなくとも２枚のシートをプレスする際の融着性を改善することができ、PVCシート用印刷設備等で従来のＰＶＣシート使用時の生産条件にてスクリーン印刷を行っても融着不良の発生を低減させ生産性を改善することが可能となる。
【発明を実施するための形態】
【００２５】
以下、本発明に係るカード用コアシートおよび基材について詳細に説明する。本発明のカード用コアシートは、熱可塑性樹脂組成物からなり、前記熱可塑性樹脂組成物がＰＥＴＧ樹脂（ａ１）と、ＡＳＴＭ  Ｄ−１２３８に従い、樹脂溶融温度３００℃、加重１．２ｋｇで測定したメルトフローレイトが３．０〜１３．０ｇ/１０minからなるポリカーボネート樹脂（ａ２）とを含む樹脂成分（Ａ）を含み、前記樹脂成分（Ａ）中の前記共重合ポリエステル樹脂（ａ１）とポリカーボネート樹脂（ａ２）との重量比率（（ａ１）／（ａ２））が、（ａ１）／（ａ２）＝６０／４０〜３０／７０であることを特徴とする。
【００２６】
本発明に用いられる（ａ）成分であるＰＥＴＧ樹脂は、ポリエチレンテレフタレート樹脂のエチレングリコール成分１０〜７０モル％をシクロヘキサンジメタノールに置換してなる共重合ポリエステル樹脂であり、そのエチレングリコール成分の置換量は、２０〜３５モル％であることがさらに好ましい。
【００２７】
エチレングリコール成分の置換量が１０モル％未満では、樹脂は充分な非晶性とはならないため、シート化したときのシートの弾性率低下や脆弱化が生じたり、成形性が低下する。また、熱融着を必要とする用途では、融着させた後の冷却時にシートの再結晶化が進行し、熱融着性が無くなってしまうため、充分な接着強度が得られないといった不具合が生じる。一方、エチレングリコール成分の置換量が７０モル％を越える場合も、樹脂が充分な非晶性とはならず、エチレングリコール成分の置換量が１０モル％未満のときと同様の問題が生じることとなり好ましくない。
【００２８】
本発明に用いられる（ｂ）成分であるポリカーボネート樹脂は、種々のジヒドロキシジアリール化合物とホスゲンとを反応させるホスゲン法、またはジヒドロキシジアリール化合物とジフェニルカーボネートなどの炭酸エステルとを反応させるエステル交換法によって得られる重合体である。
【００２９】
上記ジヒドロキシジアリール化合物としては、ビスフェノールＡの他に、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパンのようなビス（ヒドロキシアリール）アルカン類、１，１−ビス（４−ヒドロキシフェニル）シクロペンタン、１，１−ビス（４−ヒドロキシフェニル）シクロヘキサンのようなビス（ヒドロキシアリール）シクロアルカン類、４，４’−ジヒドロキシジフェニルエーテル、４，４’−ジヒドロキシ−３，３’−ジメチルジフェニルエーテルのようなジヒドロキシジアリールエーテル類、４，４’−ジヒドロキシジフェニルスルフィド、４，４’−ジヒドロキシ−３，３’−ジメチルジフェニルスルフィドのようなジヒドロキシジアリールスルフィド類、４，４’−ジヒドロキシジフェニルスルホキシド、４，４’−ジヒドロキシ−３，３’−ジメチルジフェニルスルホキシドのようなジヒドロキシジアリールスルホキシド類、４，４’−ジヒドロキシジフェニルスルホン、４，４’−ジヒドロキシ−３，３’−ジメチルジフェニルスルホンのようなジヒドロキシジアリールスルホン類等が挙げられ、これらは単独だけでなく２種類以上混合して使用してもよい。
【００３０】
本発明に用いられる（ｂ）成分であるポリカーボネート樹脂のメルトフローレイトは、成形加工性、強度、耐熱性、印刷適性の観点から、ＡＳＴＭ  Ｄ−１２３８に従い、樹脂溶融温度３００℃、加重１．２ｋｇで測定した場合、３．０〜１３．０ｇ/１０minであり、好ましくは４．０〜８．０ｇ/１０minである。ポリカーボネート樹脂のメルトフローレイトが３．０ｇ/１０min未満になると押出しできなくなる。また、１３．０ｇ/１０minを超えるとスクリーン印刷後、ＰＣ分子鎖中にインク、溶剤が入り込み、４０℃、１０minの乾燥条件では溶剤が抜けにくくなっている。そのため、２枚のシートをプレスする際、融着不良が発生する。また、かかるポリカーボネート樹脂を製造するに際し分子量調節剤、触媒等を必要に応じて添加してもよい。
【００３１】
さらにコアシート中のポリカーボネート樹脂の配合量が４０重量部未満になると、ＩＣカードの携帯時に受ける種々の外部応力により、割れ等の材料強度に関する不具が発生する。また、７０重量部を超えると、ポリ塩化ビニール樹脂製のカードと同じ条件でエンボス文字を刻印すると、カードの反りが大きくなる。
【００３２】
本発明において使用するコアシートにおいては、無機充填剤、ゴム状弾性体が含まれても良く、無機充填材としては、タルク、マイカ、炭酸カルシウム等が挙げられる。中でも、平均粒子径０．５〜５０μｍのタルクが好ましい。
【００３３】
ゴム状弾性体としては、アルキルアクリレートやアルキルメタクリレートを主体とするアクリル系重合体やメタクリル系重合体、ブタジエンやイソプレンなどの共役ジエンを主体とするジエン系重合体、ポリオルガノシロキサンを主体とするシリコーン系重合体の１種以上の共重合体、メチルメタアクリレート・ブチルアクリレート・スチレン樹脂、メチルメタアクリレート・ブタジエン・スチレン樹脂（以下、ＭＢＳ樹脂と略す）、ブチルアクリレート・イソプレン・スチレン樹脂などがあり公知のものを用いることができる。特に、ＭＢＳ樹脂が好ましい。上記以外のゴム状弾性体としては、例えばブタジエンゴム、スチレン−ブタジエンゴム、アクリロニトリル−ブタジエン−スチレン、イソブチレン−イソプレンゴム、エチレン−プロピレンゴム、エチレン−プロピレン−ジエンゴム、アクリロニトリル−ブタジエンゴム、スチレン−ブタジエン−スチレンゴム、スチレン−ブタジエンゴムの水素化物、スチレン-イソプレン−スチレンゴム、スチレン−イソプレンゴムの水素化物などを挙げることができる。これらのゴム状弾性体は、１種で用いても２種以上を組み合わせて用いても良い。
【００３４】
本発明に係るカード基材は、前記カード用コアシートとオーバーシートを組み合わせることにより作製される。
【００３５】
本発明に係るカード基材に用いられるオーバーシートはＰＥＴＧ樹脂を含む融着層と、ポリカーボネート樹脂７０〜２５重量％とポリブチレンテレフタレート３０〜７５重量％
を含む樹脂成分を有する保護層とからなることが好ましい。
【００３６】
前記オーバーシートの保護層におけるポリカーボネート樹脂の配合量が２５重量部未満になると、割れ等の材料強度に関する不具合が発生する。また、７０重量部を超えると、カードの反りが大きくなる。
【００３７】
本発明のカード用基材には、所望により通常に使用される添加剤、例えば相溶化剤、安定剤、滑剤、補強剤、加工助剤、顔料、帯電防止剤、酸化防止剤、中和剤、紫外線吸収剤、分散剤、増粘剤、その他無機充填剤等、あるいは他の合成樹脂を含有させても構わない。
【００３８】
(製膜方法)  
本発明のカード用コアシートをシート状に加工するためには、カレンダリング法、押し出し法、プレス法、キャスト法などがあるが、ここで特に限定するものではない。また、本発明の多層フィルムの製造法は特に限定されるものではなく、共押出法、押出ラミネート法、ドライラミネート法など従来公知の多層フィルムの製造法をいずれも用いることができる。このようにして得られた本発明の多層フィルムは、当て板／オーバーシート／コアシート／オーバーシート／当て板のプレス構成にてカードを作成する。加圧条件も特に限定はしないが、プレス温度は、８０〜１５０℃、好ましくは１００〜１３０℃で行う。
【００３９】
(ＩＣカードの製造法)  
本発明の多層フィルムはカード基材、特にコアシートに対し表裏面側に用いられるオーバーシートとして好適である。オーバーシートには必要に応じてさらに隠蔽層、保護層などが設けられてよい。本発明の多層フィルムを用いてＩＣカードを製造するには、公知の多層フィルムの場合と同様の製造法を使用してよい。従来のＩＣカードにおいて、ＩＣモジュールはカード基材と異なる材料から構成されている。このようなＩＣモジュールをカード基材中に埋設する方法としては、例えばコアシートにオーバーシートが積層形成されたカードにエンドミル、ドリル等の方法によりＩＣモジュール大の凹部を設け、この凹部中に接着剤を介してICモジュールを埋設する方法がある。
【実施例】
【００４０】
以下実施例により本発明を説明するが、これは単なる例示であり、本発明はこれに限定されるものではない。実施例にて使用した原材料に関しては以下の通りであり、表１に示した原材料は下記のものである。
（１）ＰＥＴＧ樹脂：ポリ（エチレン−１，４−シクロへキシレンジメチレンテレフタレート）樹脂、ＧＮ０７１、イーストマンケミカルジャパン（株）製
（２）ＰＣ樹脂１：ポリカーボネート樹脂、２００−3（ＭＦＲ:３．０ｇ／１０ｍｉｎ）、住友ダウ(株)製
（３）ＰＣ樹脂２：ポリカーボネート樹脂、Ｅ２０００Ｎ（ＭＦＲ:５．０ｇ／１０ｍｉｎ）、三菱エンプラ（株）製  
（４）PC樹脂３：ポリカーボネート樹脂、Ｓ−１０００（ＭＦＲ:７．５ｇ／１０ｍｉｎ）、三菱エンプラ（株）製
（５）PC樹脂４：ポリカーボネート樹脂、２００−１３（ＭＦＲ:１３ｇ／１０ｍｉｎ）、住友ダウ（株）製
（６）PC樹脂５：ポリカーボネート樹脂、２００−２２（ＭＦＲ:２２ｇ／１０ｍｉｎ）、住友ダウ（株）製
（７）PC樹脂６：ポリカーボネート樹脂、Ｈ３０００（ＭＦＲ:２８ｇ／１０ｍｉｎ）、三菱エンプラ（株）製
（８）ＰＢＴ樹脂：ポリブチレンテレフタレート樹脂、５０２０、三菱エンプラ（株）製
【００４１】
［実施例及び比較例］  
（コアシートの作製》
表１の組成内容をシート状に押し出し、コアシートを作製した。シートの厚みは３１０μｍとした。作製したコアシート及びオーバーシートを、オーバーシート／コアシート／コアシート／オーバーシートの構成でプレス板に挟み、１４０℃で１０分間プレスした。得られた多層シートをＩＳＯ／ＩＥＣ７８１０で規定するカードサイズに打ち抜いてカード状サンプルを作製し、ＩＣモジュールサイズの凹部を設け、この凹部中に接着剤を介してICモジュールを埋設する。スクリーン印刷後の融着性，耐熱性、耐衝撃性、耐屈曲性、ＡＴＭ搬送時の割れ、エンボス文字を刻印した際のカードの反りを評価した。この結果を表２に示す。各種評価については、下記に基づいて実施した。結果を表１に示す。
【００４２】
（スクリーン印刷後の融着性）
作製したシートに印刷を行い、３０日間積み重ねた後、印刷無い面同士を融着させ、剥離強度を測定した。
○：材料破断するもの
×：剥離するもの打ち抜き性
【００４３】
（耐熱性）
作製したカード状サンプルを車載器に差し込み、車載器ごと９０℃のオーブンに入れて、カードが凹まないか確認した（車載器：ＥＰ２２１  三菱電機製）。
各符号は以下のとおりである。×を不合格とし、それ以外を合格とした。
○：凹みの目立たないもの
×：凹みの目立つもの
【００４４】
（耐屈曲性）
作製したカード状サンプルに、曲げ試験機により該カード状サンプルの短辺方向、長辺方向、短辺裏方向、長辺裏方向に２５０回ずつ曲げ、サンプルが割れるかどうか確認した。×を不合格とし、それ以外を合格とした。
○：３０００回以上割れなかったもの
△：２０００回から３０００回まで割れたもの
×：２０００回未満で割れたもの
【００４５】
（ＡＴＭ搬送時の割れ：割れ耐久性）
作成したカード状サンプルに、ＡＴＭ搬送試験機に100回づつ出し入れを行い、割れるかどうかを確認した。×を不合格とし、それ以外を合格とした。
○：３０００回以上割れなかったもの
△：２０００回から３０００回まで割れたもの
×：２０００回未満で割れたもの
【００４６】
（反り）
作製したカード状サンプルに日本データカード製エンボッサーＤＣ９０００によりエンボス文字を刻印した後、ＪＩＳ  Ｘ  ６３０１に従いカード状サンプルの反りを測定した。×を不合格とし、それ以外を合格とした。
○：エンボス文字刻印後の反りが２．５ｍｍ未満であったもの
△：エンボス文字刻印後の反りが２．５ｍｍ以上又は３．０ｍｍ未満のもの
×：エンボス文字刻印後の反りが３．０ｍｍ以上のもの
【００４７】
【表１】
2009262557.tif 000002
【産業上の利用可能性】
【００４８】
本発明のコアシートと多層フィルムより形成したＩＣカード基材は、耐熱性、高い耐屈曲性を具備しつつ、印刷後の融着性、低反り性、ＡＴＭでの繰り返しの搬送や日常に当然受けうる外部からの応力に対し、従来は達成が困難であった長期間での使用が可能となる。